(57)【要約】【課題】セルロースファイバーとポリ乳酸の複合化においてより簡便に、ポリ乳酸中のセルロースファイバーの均一分散性が高く、且つ成形性に優れる複合樹脂を得る製造方法を提供すること。【解決手段】ポリ乳酸を溶解可能な有機溶媒中に微細化されたセルロースファイバーが分散した分散液を準備する工程、前記セルロースファイバーが分散した分散液にポリ乳酸を溶解して、ポリ乳酸溶液を調製する工程、及び前記ポリ乳酸溶液から有機溶媒を除去する工程を含む、セルロースファイバー含有樹脂組成物の製造方法。【選択図】図１【特許請求の範囲】
【請求項１】
ポリ乳酸を溶解可能な有機溶媒中に微細化されたセルロースファイバーが分散した分散液を準備する工程、
前記セルロースファイバーが分散した分散液にポリ乳酸を溶解して、ポリ乳酸溶液を調製する工程、及び
前記ポリ乳酸溶液から有機溶媒を除去する工程
を含む、セルロースファイバー含有樹脂組成物の製造方法。
【請求項２】
前記有機溶媒の除去工程は、再沈殿法に従い行う、請求項１に記載の製造方法。
【請求項３】
前記有機溶媒の除去工程は、溶媒濃縮法に従い行う、請求項１に記載の製造方法。
【請求項４】
前記微細化されたセルロースファイバーは、繊維径が０．００１乃至１μｍのセルロースファイバーである、請求項１に記載の製造方法。
【請求項５】
前記微細化されたセルロースファイバーは、湿式粉砕法により調製されたセルロースファイバーである、請求項４に記載の製造方法。
【請求項６】
前記有機溶媒は、ジメチルスルホキシド、Ｎ，Ｎ−ジメチルアセトアミド、Ｎ−メチル−２−ピロリドン、トルエン、１，４−ジオキサン、Ｎ，Ｎ−ジメチルホルムアミド、テトラヒドロフラン、１，３−ジオキソラン又はクロロホルムである、請求項１に記載の製造方法。
【請求項７】
前記ポリ乳酸溶液を調製する工程において、該セルロースファイバーがジメチルスルホキシド、Ｎ，Ｎ−ジメチルアセトアミド、Ｎ−メチル−２−ピロリドン、トルエン、１，４−ジオキサン又はＮ，Ｎ−ジメチルホルムアミド中に分散した分散液を６０乃至１５０℃の温度で加熱し、これにポリ乳酸を溶解することを含む、請求項１に記載の製造方法。
【発明の詳細な説明】
【技術分野】
【０００１】
本発明は、セルロース及びポリ乳酸を含有する組成物の製造方法に関し、詳細にはポリ乳酸中にセルロースファイバーが分散された複合樹脂であって、該ファイバーの均一分散性並びに成形体の加工容易性が改良された組成物の製造方法に関する。
【背景技術】
【０００２】
自然環境保護の観点からこれまで未利用の資源を有効活用する研究が盛んに行われている。中でもセルロースは、現存量が豊富であること、生分解性を有し環境負荷が低い資源であること、高い結晶化度、高い引張強度、低い熱膨張率など、材料として優れた性質を持つことなどから今後期待される材料である。
セルロースを有効活用する方法の一つとして補強材としての利用が挙げられる。従来では、樹脂成形体の機械的強度を高めるために、ガラス等の無機繊維を配合したものが用いられている。しかし、無機繊維が配合された樹脂成形体は、焼却時に無機繊維に由来する残渣が発生するため、埋め立て処理等により廃棄せざるを得ない点が問題となっている。補強材として相対的に強度の高い竹、麻、ケナフ等の植物繊維を有効利用できるなら、これらは最終的に水と二酸化炭素に分解されるため、上記の問題の解消につながるとして注目されている。【０００３】
ところで植物由来の生分解性樹脂であるポリ乳酸は、非晶質であると耐熱性に劣り、結晶化させても弾性率が向上しないという不利点を有することから、これら物性を補うための補強材の併用が有効であると考えられる。ポリ乳酸それ自体が植物由来材料であることから、その補強材においても植物性天然繊維を使用することが好ましく、この観点から、セルロースとポリ乳酸との複合樹脂に関する特許がいくつか提案されている。【０００４】
例えば特許文献１には、ポリ乳酸系樹脂と粉末状セルロース（平均粒径：１〜６０μｍ）を溶融混合し、複合化させた成形品が開示されている。
特許文献２には、産生したバクテリアセルロースを離解処理（１５０メッシュフィルタで濾過）した後、アセトン、シクロヘキサン置換後に凍結乾燥し、粉状にしたバクテリアセルロースとポリ乳酸とを複合化させた材料が提案されている。
また特許文献３には、市販のミクロフィブリル化セルロース（繊維径：０．０１〜１０μｍ）をアセトンに浸漬して脱水したミクロフィブリル化セルロースを、分散剤を用いてポリ乳酸と複合化させた材料が提案されている。
【発明の概要】
【発明が解決しようとする課題】
【０００５】
ところで、セルロースとポリ乳酸からなる複合樹脂材料において、ポリ乳酸と繊維の界面の接着性や、成形体の外観を考慮すると、セルロースを微細化したものを使用することが好ましい。しかしながら、これまで提案された上記技術では、粉末状セルロース又はミクロフィブリル化セルロースとポリ乳酸との複合化において、セルロースの乾燥工程を伴い、工程が煩雑なものとなり、工業スケールでのセルロースファイバー含有樹脂成形品の作製は困難なものとされていた。
また、単にセルロースとポリ乳酸とを溶融・混合した複合樹脂材料では、成形後にセルロースが粒状に表出することが度々あり、優れた外観の成形品をもたらす樹脂組成物の提供が求められていた。【０００６】
本発明は、このような事情に鑑みてなされたものであり、セルロースファイバーとポリ乳酸の複合化においてより簡便に、ポリ乳酸中のセルロースファイバーの均一分散性が高く、且つ成形性に優れる複合樹脂を得る製造方法を提供するものである。
【課題を解決するための手段】
【０００７】
本発明者らは、上記の課題を解決する為に鋭意検討を進めた結果、微細化されたセルロースファイバーの有機溶媒分散液にポリ乳酸を溶解し、樹脂が均一に溶解した状態で溶媒を除去することにより、ポリ乳酸中のセルロースファイバーの分散性に優れた複合樹脂が得られ、且つ、該複合樹脂から表面外観に優れた成形体を容易に製造できることを見出し、本発明に到達した。【０００８】
すなわち、本発明はポリ乳酸を溶解可能な有機溶媒中に微細化されたセルロースファイバーが分散した分散液を準備する工程、前記セルロースファイバーが分散した分散液にポリ乳酸を溶解して、ポリ乳酸溶液を調製する工程、及び前記ポリ乳酸溶液から有機溶媒を除去する工程を含む、セルロースファイバー含有樹脂組成物の製造方法に関する。【０００９】
前記有機溶媒の除去工程は、再沈殿法に従い行うことが好ましく、あるいは、溶媒濃縮法に従い行うことが好ましい。【００１０】
前記微細化されたセルロースファイバーは、繊維径が０．００１乃至１μｍのセルロースファイバーであることが好ましく、特に、湿式粉砕法により調製されたセルロースファイバーを用いることが好ましい。【００１１】
前記有機溶媒は、ジメチルスルホキシド、Ｎ，Ｎ−ジメチルアセトアミド、Ｎ−メチル−２−ピロリドン、トルエン、１，４−ジオキサン、Ｎ，Ｎ−ジメチルホルムアミド、テトラヒドロフラン、１，３−ジオキソラン又はクロロホルムであることが好ましい。【００１２】
さらに前記ポリ乳酸溶液を調製する工程において、該セルロースファイバーがジメチルスルホキシド、Ｎ，Ｎ−ジメチルアセトアミド、Ｎ−メチル−２−ピロリドン、トルエン、１，４−ジオキサン又はＮ，Ｎ−ジメチルホルムアミド中に分散した分散液を６０乃至１５０℃の温度で加熱し、ポリ乳酸を溶解することが好ましい。
【発明の効果】
【００１３】
本発明によれば、使用するセルロース種によらずに、ポリ乳酸中のセルロースファイバーの均一分散性が高く、且つ成形性に優れる樹脂組成物を製造することができる。
また本発明によれば、セルロースファイバーの均一分散性が高く、且つ成形性に優れる樹脂組成物を簡便に、しかも工業的スケールで製造することができる。
さらに本発明によれば、表面外観に優れ、しかも曲げ弾性率及び衝撃強度に優れた成形体を製造することができる樹脂組成物を製造することができる。
【図面の簡単な説明】
【００１４】
【図１】図１は実施例４で調製した樹脂組成物におけるセルロースファイバーの分散状態を観察した偏光顕微鏡写真である。
【図２】図２は実施例５で調製した樹脂組成物におけるセルロースファイバーの分散状態を観察した偏光顕微鏡写真である。
【図３】図３は実施例６で調製した樹脂組成物におけるセルロースファイバーの分散状態を観察した偏光顕微鏡写真である。
【図４】図４は実施例７で調製した樹脂組成物におけるセルロースファイバーの分散状態を観察した偏光顕微鏡写真である。
【図５】図５は実施例８で調製した樹脂組成物におけるセルロースファイバーの分散状態を観察した偏光顕微鏡写真である。
【図６】図６は実施例９で調製した樹脂組成物におけるセルロースファイバーの分散状態を観察した偏光顕微鏡写真である。
【図７】図７は実施例１０で調製した樹脂組成物におけるセルロースファイバーの分散状態を観察した偏光顕微鏡写真である。
【図８】図８は比較例１で調製した樹脂組成物におけるセルロースファイバーの分散状態を観察した偏光顕微鏡写真である。
【図９】図９は比較例２で調製した樹脂組成物におけるセルロースファイバーの分散状態を観察した偏光顕微鏡写真である。
【図１０】図１０は比較例３で調製した樹脂組成物におけるセルロースファイバーの分散状態を観察した偏光顕微鏡写真である。
【発明を実施するための形態】
【００１５】
本発明のセルロースファイバー含有樹脂組成物の製造方法は、（ａ）ポリ乳酸を溶解可能な有機溶媒中に微細化されたセルロースファイバーが分散した分散液を準備する工程、（ｂ）前記セルロースファイバーが分散した分散液にポリ乳酸を溶解して、ポリ乳酸溶液を調製する工程、及び（ｃ）前記ポリ乳酸溶液から有機溶媒を除去する工程を含む。
【００１６】
＜（ａ）工程＞
本発明で使用するセルロースファイバーが分散した分散液に用いるセルロースとしては、例えばパルプ、バクテリアセルロース、ホヤセルロースを原料とするセルロースが挙げられる。
【００１７】
本発明においては、これらセルロースを粉砕し、微細化されたセルロースファイバーを用いる。セルロースの粉砕法は特に限定されないが、特開２００５−２７０８９１号公報に開示されるような湿式粉砕法を用いて微細化することが好ましい。すなわち、セルロースを分散させた分散液を、一対のノズルから高圧でそれぞれ噴射して衝突させることにより、セルロースを粉砕するものであって、例えば（株）スギノマシン製の高圧粉砕装置を用いることにより実施できる。
こうして微細化されたセルロースファイバーの繊維径は、０．００１乃至１μｍである。
【００１８】
湿式粉砕法を用いることにより微細化されたセルロースファイバーの分散液が水分散液である場合、例えば溶媒置換法を用いて、容易に有機溶媒中のセルロースファイバーの分散液とすることができる。
溶媒置換法を用いる場合、水分散液から容易に有機溶媒分散液に置換でき、ポリ乳酸を溶解できる比較的沸点の高い有機溶媒が好ましく、例えばジメチルスルホキシド、Ｎ，Ｎ−ジメチルアセトアミド、Ｎ−メチル−２−ピロリドン、トルエン、１，４−ジオキサン、Ｎ，Ｎ−ジメチルホルムアミド等が挙げられ、特にジメチルスルホキシド、Ｎ，Ｎ−ジメチルアセトアミドなどの水との親和性及びセルロースとの親和性の高い溶媒が好ましい。なお、テトラヒドロフラン、１，３−ジオキソラン、クロロホルム等の、ポリ乳酸を溶解できる低沸点有機溶媒を使用してもよい。
【００１９】
なお、本発明で使用するセルロースファイバーが分散した分散液は、水分散液から溶媒置換をおこなって得られたものに限定されず、溶媒置換を経ずに直接有機溶媒分散液として調製したものを用いることができる。この場合、ジメチルスルホキシドを用いると、微細化されたセルロースファイバーが分散した所望の分散液が得られるため、好ましい。
【００２０】
＜（ｂ）工程＞
本発明で使用するポリ乳酸は、ポリ乳酸のホモポリマー又はコポリマーを含む。ポリ乳酸がコポリマーの場合、コポリマーの配列様式はランダムコポリマー、交互コポリマー、ブロックコポリマー、グラフトコポリマーのいずれであっても良い。また、ポリ乳酸のホモポリマー又はコポリマーを主体とした、他樹脂とのブレンドポリマーであっても良い。他樹脂とは、ポリ乳酸以外の生分解性樹脂、汎用の熱可塑性樹脂、汎用の熱可塑性エンジニアリングプラスチックなどが挙げられる。
ポリ乳酸としては特に限定されるものではないが、例えばラクチドを開環重合させたものや、乳酸のＤ体、Ｌ体、ラセミ体などを直接重縮合させたものが挙げられ、ポリ−Ｄ−乳酸、ポリ−Ｌ−乳酸、Ｄ−乳酸とＬ−乳酸のコポリマー、ポリ−Ｄ−乳酸とポリ−Ｌ−乳酸の混合物のいずれでもよい。当該ポリ−Ｄ−乳酸とポリ−Ｌ−乳酸の混合物として、ステレオコンプレックス型ポリ乳酸は、ポリ−Ｄ−乳酸又はポリ−Ｌ−乳酸よりも高耐熱性を示す。ポリ乳酸の数平均分子量は、一般に１０，０００から５００，０００程度である。またポリ乳酸を熱、光、放射線などを利用して架橋剤で架橋させたものも使用できる。
【００２１】
前記ポリ乳酸を、（ａ）工程で準備したセルロースファイバーが分散した分散液に溶解させる際、有機溶媒として前述のジメチルスルホキシド、Ｎ，Ｎ−ジメチルアセトアミド、Ｎ−メチル−２−ピロリドン、トルエン、１，４−ジオキサン、Ｎ，Ｎ−ジメチルホルムアミド等を用いた場合には、ポリ乳酸が溶解する温度（使用する有機溶媒によって異なる）まで、該分散液を加熱することが望ましい。高温に加熱するほどポリ乳酸の分解が促進されることから、４０℃以上、好ましくは６０℃以上で、１５０℃以下の温度で該分散液を加熱し、ポリ乳酸を溶解させ、ポリ乳酸溶液を調製することが好ましい。一方、有機溶媒として前述のテトラヒドロフラン、１，３−ジオキソラン又はクロロホルムを用いた場合、室温でポリ乳酸が溶解するため、加熱は不要である。
【００２２】
＜（ｃ）工程＞
こうして得られたポリ乳酸溶液から有機溶媒を除去する工程は、（ｉ）再沈殿法、或いは、（ｉｉ）溶媒濃縮法により、実施される。
【００２３】
（ｉ）再沈殿法を用いる場合、再沈殿に用いる溶媒はポリ乳酸の貧溶媒であれば特に制限はなく、例えばメタノール、エタノール及び水を用いることができる。
再沈殿を行う際、ポリ乳酸が完全に溶解している状態で、貧溶媒に該ポリ乳酸溶液を滴下することが好ましい。
こうして析出した樹脂を、好ましくは４０乃至８０℃にて、真空乾燥させることにより、セルロースファイバー含有樹脂組成物を製造する。
【００２４】
また、（ｉｉ）溶媒濃縮法を用いる場合、ポリ乳酸が完全に溶解している状態で溶媒を留去することが好ましい。具体的には６０乃至１５０℃で、ポリ乳酸溶液をそのまま減圧濃縮させることにより、セルロースファイバー含有樹脂組成物を製造する。
【００２５】
＜その他添加剤＞
本発明の製造方法により得られる樹脂組成物は、公知の無機充填剤を含有し得る。無機充填剤としては、例えば、ガラス繊維、炭素繊維、タルク、マイカ、シリカ、カオリン、クレー、ウオラストナイト、ガラスビーズ、ガラスフレーク、チタン酸カリウム、炭酸カルシウム、リン酸カルシウム、硫酸マグネシウム、酸化チタン等が挙げられる。これらの無機充填剤の形状は、繊維状、粒状、板状、針状、球状、粉末のいずれでもよい。これらの無機充填剤は、ポリ乳酸１００質量部に対して、３００質量部以内で使用できる。
また、本発明の製造方法により得られる樹脂組成物は、公知の難燃剤を含有し得る。難燃剤としては、例えば、臭素化合物、塩素化合物等のハロゲン系難燃剤、メラミン系難燃剤、三酸化アンチモン、五酸化アンチモン等のアンチモン系難燃剤、水酸化アルミニウム、水酸化マグネシウム、シリコーン化合物等の無機系難燃剤、赤リン、リン酸エステル類、ポリリン酸アンモニウム、フォスファゼン等のリン系難燃剤、ＰＴＦＥ等のフッ素樹脂等が挙げられる。これらの難燃剤は、ポリ乳酸１００質量部に対して、２００質量部以内で使用できる。
さらに上記成分以外にも、熱安定剤、光安定剤、紫外線吸収剤、酸化防止剤、衝撃改良剤、帯電防止剤、顔料、着色剤、離型剤、滑剤、可塑剤、相溶化剤、発泡剤、香料、抗菌抗カビ剤、その他の各種充填剤、一般的な合成樹脂の製造時に通常使用される各種添加剤も、本発明の製造方法により得られる樹脂組成物に併用することができる。
【００２６】
本発明の製造方法により得られる樹脂組成物を成形する場合、一般の射出成形、ブロー成形、真空成形、圧縮成形等の慣用の成形法を使用することによって、各種成形品を容易に製造することができる。
【実施例】
【００２７】
［実施例１：セルロースファイバー水分散液の調製］
特開２００５−２７０８９１号公報に開示された「多糖類の湿式粉砕方法」の手順に準拠し、以下の通り（１）〜（３）のセルロースファイバー水分散液を作製した。
（１）市販パルプ由来セルロース（Ｃｅｌｉｔｅ社製  Ｆｉｂｒａ−Ｃｅｌｌ  ＢＨ−１００）１０ｇに水７４０ｇを加え分散させた後、（株）スギノマシン製高圧粉砕装置を用いて２００ＭＰａにて１００回粉砕処理を行い、０．７質量％パルプ由来セルロースファイバー水分散液を作製した。
（２）市販パルプ由来微結晶セルロース（フナコシ（株）製  カラムクロマトグラフィー用  フナセル粉末ＩＩ）１５ｇに水１，２３５ｇを加え分散させた後、（株）スギノマシン製高圧粉砕装置を用いて２００ＭＰａにて１００回粉砕処理を行い、１．０質量％パルプ由来微結晶セルロースファイバー水分散液を作製した。
（３）バクテリアセルロース（ＰＴ．ＮＩＲＡＭＡＳ  ＵＴＡＭＡ社製）に水を加え家庭用ミキサーで粉砕した後、（株）スギノマシン製高圧粉砕装置を用いて２００ＭＰａにて３０回粉砕処理を行い、０．４質量％バクテリアセルロースファイバー水分散液を作製した。【００２８】
［実施例２：セルロースファイバー・ジメチルスルホキシド分散液の調製］
（１）実施例１（１）で作製した０．７質量％パルプ由来セルロースファイバー水分散液１５０ｇにジメチルスルホキシド１５０ｇを加え撹拌し、濃縮により完全に水を留去し、パルプ由来セルロースファイバー・ジメチルスルホキシド分散液８１．５ｇを作製した。
（２）実施例１（２）で作製した１．０質量％パルプ由来微結晶セルロースファイバー水分散液５０ｇにジメチルスルホキシド５０ｇを加え撹拌し、濃縮により完全に水を留去し、パルプ由来微結晶セルロースファイバー・ジメチルスルホキシド分散液２８．５ｇを作製した。
（３）実施例１（３）で作製した０．４質量％バクテリアセルロースファイバー水分散液２００ｇにジメチルスルホキシド２００ｇを加え撹拌し、濃縮により完全に水を留去し、バクテリアセルロースファイバー・ジメチルスルホキシド分散液１７０ｇを作製した。【００２９】
［実施例３：セルロースファイバー・Ｎ，Ｎ−ジメチルアセトアミド分散液の調製］
実施例１（３）で作製した０．４質量％バクテリアセルロースファイバー水分散液１００ｇにＮ，Ｎ−ジメチルアセトアミド１００ｇを加え、濃縮により完全に水を留去し、バクテリアセルロースファイバー・Ｎ，Ｎ−ジメチルアセトアミド分散液３４ｇを作製した。【００３０】
［実施例４：溶媒濃縮法による樹脂組成物の調製（１）］
実施例２（１）で作製したパルプ由来セルロースファイバー・ジメチルスルホキシド分散液６１．０ｇにポリ乳酸（三井化学（株）製  ＬＡＣＥＡ〔登録商標〕Ｈ−１００）６．８ｇを加え、１１０℃に加熱し撹拌することによりポリ乳酸を溶解させた。この溶液を１１０℃で加熱下、減圧濃縮することによりジメチルスルホキシドを留去し、パルプ由来セルロースファイバーとポリ乳酸との樹脂組成物７．２１ｇを作製した。【００３１】
［実施例５：溶媒濃縮法による樹脂組成物の調製（２）］
実施例２（２）で作製したパルプ由来微結晶セルロースファイバー・ジメチルスルホキシド分散液４．０ｇにポリ乳酸（三井化学（株）製  ＬＡＣＥＡ〔登録商標〕Ｈ−１００）１．０ｇを加え、さらにジメチルスルホキシドを少量添加し１１０℃に加熱し撹拌することによりポリ乳酸を溶解させた。この溶液を１１０℃で加熱下、減圧濃縮することによりジメチルスルホキシドを留去し、パルプ由来微結晶セルロースファイバーとポリ乳酸との樹脂組成物０．６９ｇを作製した。【００３２】
［実施例６：溶媒濃縮法による樹脂組成物の調製（３）］
実施例２（３）で作製したバクテリアセルロースファイバー・ジメチルスルホキシド分散液１６０ｇにポリ乳酸（三井化学（株）製  ＬＡＣＥＡ〔登録商標〕Ｈ−１００）１７．８ｇを加え、１１０℃に加熱し撹拌することによりポリ乳酸を溶解させた。この溶液を１１０℃で加熱下、減圧濃縮することによりジメチルスルホキシドを留去し、バクテリアセルロースファイバーとポリ乳酸との樹脂組成物１８．４ｇを作製した。【００３３】
［実施例７：溶媒濃縮法による樹脂組成物の調製（４）］
実施例３で作製したバクテリアセルロースファイバー・Ｎ，Ｎ−ジメチルアセトアミド分散液４．５ｇにポリ乳酸（三井化学（株）製  ＬＡＣＥＡ〔登録商標〕Ｈ−１００）０．５０ｇを加え、８０℃に加熱し撹拌することによりポリ乳酸を溶解させた。この溶液を８０℃で加熱下、減圧濃縮することによりＮ，Ｎ−ジメチルアセトアミドを留去し、バクテリアセルロースファイバーとポリ乳酸との樹脂組成物０．３０ｇを作製した。【００３４】
［実施例８：再沈法による樹脂組成物の調製（１）］
実施例２（１）で作製したパルプ由来セルロースファイバー・ジメチルスルホキシド分散液５０ｇにＮ，Ｎ−ジメチルアセトアミド５０ｇとポリ乳酸（三井化学（株）製  ＬＡＣＥＡ〔登録商標〕Ｈ−１００）４．５ｇを加え、１００℃に加熱し撹拌することによりポリ乳酸を溶解させた。この溶液２０ｇをメタノール５０ｇに再沈殿させ、析出した樹脂をろ過、４０℃で真空乾燥を行い、パルプ由来セルロースファイバーとポリ乳酸との樹脂組成物０．８５ｇを作製した。
本実施例ではＮ，Ｎ−ジメチルアセトアミドを使用したが、用いなくてもパルプ由来セルロースファイバーとポリ乳酸との樹脂組成物を作製することができる。【００３５】
［実施例９：再沈法による樹脂組成物の調製（２）］
実施例２（３）で作製したバクテリアセルロースファイバー・ジメチルスルホキシド分散液５０ｇにポリ乳酸（三井化学（株）製  ＬＡＣＥＡ〔登録商標〕Ｈ−１００）２．６ｇを加え、１１０℃に加熱し撹拌することによりポリ乳酸を溶解させた。この溶液をメタノール２００ｇに再沈殿させ、析出した樹脂をろ過、４０℃で真空乾燥を行い、バクテリアセルロースファイバーとポリ乳酸との樹脂組成物２．７０ｇを作製した。【００３６】
［実施例１０：再沈法による樹脂組成物の調製（３）］
実施例３で作製したバクテリアセルロースファイバー・Ｎ，Ｎ−ジメチルアセトアミド分散液５０ｇにポリ乳酸（三井化学（株）製  ＬＡＣＥＡ〔登録商標〕Ｈ−１００）２．６ｇを加え、１１０℃に加熱し撹拌することによりポリ乳酸を溶解させた。この溶液をメタノール２００ｇに再沈殿させ、析出した樹脂をろ過、４０℃で真空乾燥を行い、バクテリアセルロースファイバーとポリ乳酸との樹脂組成物２．７８ｇを作製した。【００３７】
［実施例１１：再沈法による樹脂組成物の調製（４）］
実施例２（１）と同様の方法にて作製したパルプ由来セルロースファイバー・ジメチルスルホキシド分散液５０ｋｇにポリ乳酸（三井化学（株）製  ＬＡＣＥＡ〔登録商標〕Ｈ−１００）４．５ｋｇを加え、１００℃に加熱し撹拌することによりポリ乳酸を溶解させた。この溶液５４．５ｋｇをメタノール５００ｋｇに再沈殿させ、析出した樹脂をろ過、４０℃で真空乾燥を行い、パルプ由来セルロースファイバーとポリ乳酸との樹脂組成物４．８ｋｇを作製した。【００３８】
［比較例１：湿式粉砕セルロースファイバー水分散液を用いた樹脂組成物の調製］
市販パルプ由来セルロース（Ｃｅｌｉｔｅ社製  Ｆｉｂｒａ−Ｃｅｌｌ  ＢＨ−１００）１０ｇに水７４０ｇを加え分散させた後、（株）スギノマシン製高圧粉砕装置を用いて２００ＭＰａにて１００回粉砕処理を行い、１．０質量％パルプ由来セルロースファイバー水分散液を作製した。
この水分散液１０ｇにポリ乳酸（ネイチャーワークス社製  Ｉｎｇｅｏ〔登録商標〕３００１Ｄ）を９１０ｍｇ加え、室温で撹拌した。この分散液をメタノール５０ｇに滴下、ろ過した後、４０℃で真空乾燥を行い、パルプ由来セルロースファイバーとポリ乳酸の混合物０．９８ｇを作製した。この混合物０．４ｇとポリ乳酸（ネイチャーワークス社製  Ｉｎｇｅｏ〔登録商標〕３００１Ｄ）３．６ｇをラボプラストミル（（株）東洋精機製作所製）で１８５℃、５０ｒｐｍ、５分間混練を行い、パルプ由来セルロースファイバーとポリ乳酸との樹脂組成物４．０ｇを作製した。【００３９】
［比較例２：未粉砕処理のセルロースを用いた樹脂組成物の調製］
ジメチルスルホキシド９．９ｇに市販パルプ由来セルロース（Ｃｅｌｉｔｅ社製  Ｆｉｂｒａ−Ｃｅｌｌ  ＢＨ−１００）１０２ｍｇとポリ乳酸（ネイチャーワークス社製  Ｉｎｇｅｏ〔登録商標〕３００１Ｄ）８９６ｍｇを加え、１００℃で加熱し撹拌することによりポリ乳酸を溶解させた。本比較例では、湿式粉砕処理を行わなかった。なお、本比較例で使用したセルロースの平均繊維径は２０μｍ、平均繊維長は６０μｍである。
この溶液をメタノール５０ｇに再沈殿させ、析出した樹脂をろ過、４０℃で真空乾燥を行い、パルプ由来セルロースとポリ乳酸との樹脂組成物８８８ｍｇを作製した。【００４０】
［比較例３：湿式粉砕・凍結乾燥セルロースファイバーを用いた樹脂組成物の調製］
市販パルプ由来セルロース（Ｃｅｌｉｔｅ社製  Ｆｉｂｒａ−Ｃｅｌｌ  ＢＨ−１００）１０ｇに水７４０ｇを加え分散させた後、（株）スギノマシン製高圧粉砕装置を用いて２００ＭＰａにて１００回粉砕処理を行い、１．０質量％パルプ由来セルロースファイバー水分散液を作製した。
この水分散液を透析にてアセトンと溶媒置換を行い、セルロースファイバー・アセトン分散液を作製した。その後、アセトンからシクロヘキサンへ溶媒置換を行い、セルロースファイバー・シクロヘキサン分散液を作製した。このセルロースファイバー・シクロヘキサン分散液を０℃以下で凍結乾燥を行うことにより粉状のセルロースファイバーを得た。
次に、この粉状のセルロースファイバー０．２ｇとポリ乳酸（ネイチャーワークス社製  Ｉｎｇｅｏ〔登録商標〕３００１Ｄ）３．８ｇをラボプラストミル（（株）東洋精機製作所製）を用いて１８５℃、５０ｒｐｍ、５分間混練を行い、パルプ由来セルロースファイバーとポリ乳酸との樹脂組成物４．０ｇを作製した。【００４１】
［偏光顕微鏡による観察］
実施例４乃至実施例１０及び比較例１乃至比較例３で調製した各樹脂組成物について、偏光顕微鏡を用いてセルロースファイバーの分散状態を観察した。結果を図１乃至図７及び図８乃至図１０に示す。
なお、偏光顕微鏡写真の撮影条件は以下の通りである。
＜測定装置＞（株）ニコン製  偏光顕微鏡  ＥＣＬＩＰＳＥ  ＬＶ１００ＰＯＬ
＜測定条件＞１８５℃に樹脂組成物を加熱し、溶融状態を観察、倍率２００倍【００４２】
図１乃至図１０中、白く輝度の高い部分は、セルロースの存在を示している。
図１乃至図７に示すように、実施例４乃至実施例１０で調製した各樹脂組成物は、ポリ乳酸へのセルロースファイバーの分散性が高いことが観察された。一方、比較例１乃至比較例３で調製した樹脂組成物（図８乃至図１０）は実施例に比べてセルロースが凝集し、均一分散性に劣るとする結果となった。【００４３】
［外観評価］
試料作製方法：
上記実施例４乃至実施例６、実施例８、実施例１０並びに比較例２及び比較例３で作製した各樹脂組成物に、ポリ乳酸（ネイチャーワークス社製  Ｉｎｇｅｏ〔登録商標〕３００１Ｄ）を加え、ラボプラストミル（（株）東洋精機製作所製）を用いて、溶融混練（１８５℃、５０ｒｐｍ、５分）を行い、ポリ乳酸中にセルロースファイバーを１質量％含む樹脂組成物を作製した。この樹脂組成物をホットプレス（１８５℃）により成形し、膜厚が約２００μｍのフィルムを作製した。なお、比較例１で作製した樹脂組成物はポリ乳酸中にセルロースファイバーを１質量％含むため、ポリ乳酸を新たに加えることなく、当該樹脂組成物をそのままホットプレスにより成形した。
評価方法：目視による外観評価
評価基準：○：成形品中に凝集塊なし
△：成形品中にマイクロ単位の凝集塊を確認
×：成形品中にミリ単位の凝集塊を確認【００４４】
【表１】
2011093147.tif 000002
【表２】
2011093147.tif 000003
【００４５】
表１、表２に示すとおり、実施例４乃至実施例６、実施例８及び実施例１０の樹脂組成物を用いて作製したフィルムは、目視にて成形品中に凝集塊は認められず、優れた外観を有する成形品を形成することができた。
一方、比較例１乃至比較例３の樹脂組成物を用いて作製したフィルムは、目視にて成形品中にマイクロ単位或いはミリ単位の凝集塊が認められ、表面外観に劣るとする結果が得られた。【００４６】
［機械的特性評価用試験片（１）の作製］
上記実施例１１で作製した樹脂組成物に、ポリ乳酸（ネイチャーワークス社製  Ｉｎｇｅｏ〔登録商標〕３００１Ｄ）を加え、二軸押出機（（株）テクノベル製  ＫＺＷ１５−３０ＴＧＮ）を用いて、バレル温度１８５℃で溶融混練を行い、ポリ乳酸中にセルロースファイバーを１質量％含む樹脂組成物を得た。
次いで、得られた樹脂組成物を、射出成形機（住友重機械工業（株）製  ＳＥ１８Ｓ）を用い、シリンダー温度１８５℃で溶融させて、３０℃の金型内へ射出した。１５秒保持し樹脂を硬化させた後、金型から成形品（長さ８０ｍｍ×幅１０ｍｍ×厚み４ｍｍ）を取り出すことにより、試験片（１）を作製した。【００４７】
［機械的特性評価用試験片（２）の作製］
セルロースファイバー含有樹脂組成物を用いない以外は上記［機械的特性評価用試験片（１）の作製］と同様の方法で、ポリ乳酸（ネイチャーワークス社製  Ｉｎｇｅｏ〔登録商標〕３００１Ｄ）を射出成形して、試験片（２）を作製した。【００４８】
［機械的特性評価用試験片（３）の作製］
セルロースファイバー含有樹脂組成物の代わりに市販パルプ由来セルロース（Ｃｅｌｉｔｅ社製  Ｆｉｂｒａ−Ｃｅｌｌ  ＢＨ−１００）を湿式粉砕処理することなく用いた以外は上記“試験片（１）の作製”と同様の方法で、当該パルプ由来セルロースとポリ乳酸（ネイチャーワークス社製  Ｉｎｇｅｏ〔登録商標〕３００１Ｄ）を溶融混練し、得られた樹脂組成物（ポリ乳酸中にセルロースを１質量％含む）を射出成形して、試験片（３）を作製した。【００４９】
［機械的特性評価］
評価方法：万能材料試験機（インストロン社製  ｍｏｄｅｌ５５８２）を使い、ＪＩＳ  Ｋ７１７１に準じ、曲げ速度２ｍｍ／分で曲げ試験を行った。また、衝撃試験機（ＣＥＡＳＴ社製６５４６、２Ｊハンマー）を使い、ＪＩＳ Ｋ ７１１０に準じてアイゾット衝撃試験（エッジワイズ、ノッチ無し）を行った。各試験片の締め付けトルクは６Ｎｍとした。【００５０】
【表３】
2011093147.tif 000004
【００５１】
表３に示すとおり、実施例１１で作製した樹脂組成物を用いた試験片（１）は、該樹脂組成物を含まないポリ乳酸のみを用いた試験片（２）と比較して曲げ弾性率、衝撃強度が向上した。また、未粉砕のパルプ由来セルロース含有樹脂組成物を用いた試験片（３）は、試験片（２）より曲げ弾性率、衝撃強度ともに向上が見られるが、湿式粉砕により微細化されたセルロースファイバーを含有する樹脂組成物を用いた試験片（１）の方が物性の向上の度合はより大きい結果が得られた。以上の結果は、微細化されたセルロースファイバーを使用することにより、機械的特性である曲げ弾性率及び衝撃強度が向上するという効果が得られる点を示すものであると言える。
【先行技術文献】
【特許文献】
【００５２】
【特許文献１】特開２００５−１４５０２８号公報
【特許文献２】特開平１１−２４１０２７号公報
【特許文献３】特開２００７−２３８８１２号公報
【図１】
2011093147.tif 000005
【図２】
2011093147.tif 000006
【図３】
2011093147.tif 000007
【図４】
2011093147.tif 000008
【図５】
2011093147.tif 000009
【図６】
2011093147.tif 000010
【図７】
2011093147.tif 000011
【図８】
2011093147.tif 000012
【図９】
2011093147.tif 000013
【図１０】
2011093147.tif 000014
【国際調査報告】
2011093147.tif 000015
2011093147.tif 000016
2011093147.tif 000017
2011093147.tif 000018